Brevet FR2613947A1 — publié le 19881021

CONCEPTION D'UN TAPIS DE JUDO La présente invention se rapporte à un tapis de Judo. D'après l'avis des utilisateurs et notamment des athlètes, experts et cadres techniques de la Fédération Française de Judo, Kendo et Disciplines Associées, un bon tapis de Judo doit répondre à des critères permettant une bonne pratique du Judo et la limitation des risques d 'accidents tout en pouvant être entretenu convenablement, dans un souci d'hygiène Pour remplir ces conditions, il y a lieu de maîtriser à la fois des paramètres de performance qui induisent une bonne pratique du Judo, comme le temps de contact avant rebond engendré par la chute d'un corps sur un tapis et le coefficient de restitution du dit tapis après impact et qui caractérise l'élasticité de celui-ci, et les paramètres traduisant le confort du tapis de Judo qui permettent de limiter les risques d'accidents, comme le calcul de la valeur crête de la décélération engendrée par cette même chute du corps sur le tapis de Judo et l'enfoncement maximal enregistré. Lloppo- sition naturelle- entre les paramètres mécaniques traduisant le confort et ceux traduisant la performance des tapis démontre la nécessité de trouver un juste compromis entre ces différentes caractéristiques afin de concilier et une bonne pratique technique du Judo et une limitation des risques d'accidents. Les tapis de Judo actuels présenfent l'inconvenient, soit d'être constitués de couches de matériaux dont les épaisseurs peu ou mal définies engendrent des possibilités de réalisation de tapis de Judo telles qu'il est impossible d'atteindre raisonnablement le juste compromis dont nous avons parlé ci-dessus (brevet d'invention N076 34079), soit de présenter dans leur composition, un type de matériau imcompatible à la recherche de ce même compromis (brevet d'invention NO 60 73956). La présente invention a précisément pour but de pallier à cet inconvénient en proposant un tapis de Judo dont les caractéristiques vont permettre une bonne pratique technique du Judo tout en limitant les risques d'accidents. Ces caractéristiques sont déterminées à partir des paramètres objectifs précités et énumérés ci-dessous - la valeur crête de la décélération maximale engendrée par la chute d'un corps sur un tapis, ?Z'enfoncement maximum enregistre, - le temps de contact avant rebond du dit corps, - le coefficient de restitution. L'originalité de cette invention est de définir, au moyen de ces paramètres, les types exacts des matériaux utilisés, leur composition, leur disposition, ainsi que la détermination avec une bonne précision de la valeur de leur épaisseur respective ceci, afin de permettre la réalisation du juste compromis qu'il faut nécessairement rechercher. A cet effet, l'invention a donc pour objet un tapis de Judo constitué de deux couches de mousse d'élastomère, d'épaisseur différente, prenant en "sandwich" une plaque d'un matériau semi-rigide type ABS ou PVC. La couche de mousse de plus grade épaisseur soutenant la plaque semi-rigide. Suivant un mode de réalisation, la couche de moins grande épaisseur est recouverte extérieurement d'une toile plastifiée collée, une couche de mousse anti-dérapante étant associée à la partie inférieure de la couche de plus grande épaisseur. Les caractéristiques et les avantages procurés par la présente invention ressortiront de la description qui va suivre. Cette description est donnée uniquement à titre d'exemple et en regardduschéma annéxé, représentant une coupe transversale du tapis de Judo tel qu'il est décrit ci-dessous dans la présente invention. Ainsi qu'on peut le voir sur ce dessin, le tapis, selon l'invention, comporte une première couche 1 constituee d'une plaque de PVC semi-rigide de densité située entre 1 300 Kgf/m3et 1 700 Kgf/m3, mais qui est de préférence de l'ordre de 1 500 Kgf/m3, dont l'épaisseur est de l'ordre de 2 à de 3 mm. Cette plaque dite de répartition de charge, permet/supprimer la cuvette de déformation liée à l'enfoncement des appuis du judoka sur le sol. L'avantage procuré par cette plaque est d'induire par ses propriétés de délocalisation de l'enfoncement, une amélioration notable de la protection des articulations du membre inférieur notamment lors des techniques dites de "fauchage". Par ailleurs, le tapis selon l'invention comporte également une seconde couche 2, d'une épaisseur de mousse de 5 à 10 mm, constituée d'une mousse agglomérée de polyuréthane (mousse recomposée à partir de déchets de fabrication) d'une densité comprise entre 250 Kgf/m3 et 300 Kgf/m3, mais qui est de préférence de l'ordre de 280 Kgjm3.ou d'une mousse noble de polyurethane d'une densité variant entre 450 Kgf/m3 et 550 Kgf/m3, mais de préférence de l'ordre de 500 Kgf/m3, ou de toute autre mousse présentant des caractéristiques physiques et mécaniques semblables. Une troisième couche 3, permettant d'obtenir les propriétés d'amortissement et d'élasticité recherchées, est réalisée en mousse de polyé thylène, d'une densité variant entre 20Kgf/m3 et 40 Kgf/m3, mais de préférence de l'ordre de 30 Kgf/m3, pour une épaisseur de l'ordre de 20 à 40 mm, ou de tout autre matériau de constitution différente présentant des propriétés phy siques et mécaniques d'ensemble similaires. Le râle de cette couche 3, de par ses bonnes propriétés d'amortissement (décélération maximale faible) et de sa grande élasticité (coefficient de restitution élevé), est de permettre à la fois de limiter les traumatismes causés par des chutes brutales tout en conférant au tapis de Judo une très bonne restitution de l'énergie transmise au sol par le judoka lors des attaques, des défenses et de tous ses appuis en général. Une couche 4 disposée sur la couche 2, d'une épaisseur comprise entre 0,5 mm et 3 mm, mais qui est de préférence de l'ordre de 1 mm, peut quant à elle, satisfaire à des propriétés de glissance et d'abrasion correspondantes à une bonne pratique, tout en permettant un entretien facile et hygiénique réalisé par des matériels modernes de nettoyage impliquant une pulvérisation des liquides nettoy-nt et aseptisant la surface. Cette couche imperméable ne doit en aucun cas occasioner de brûlure lorsque le judoka engage toute action impliquant un frottement sur le tatami. Enfin, le tapis est pourvu d'une couche anti-dérapante 5, en mousse de polyuréthane gauifroe' ou dentelée, collée à la face inférieure de la couche 3 en polyéthyléne. Cette couche permet à l'ensemble du tatami de garder son unité en évitant tout déplacement créateur d'interstices dangereux pour les pratiquants. REVENDICATIONS 1 - Tapis de judo caractérisé en ce qu'une plaque de répartition de charge, composée à partir d'un matériau semi-rigide est intenualée entre deux couches de mousse d'élastomère, d'épaisseur différente. 2 - Tapis de judo, suivant la revendication 1, caractérisé en ce que la couche de mousse élastomère de plus grande épaisseur se trouve en-dessous de la plaque de répartition de charge. 3 - Tapis de judo, suivant la revendication 1, caractérisé en ce que la plaque de répartition de charge est composée à partir d'un matériau semirigide de type PVC ou ABS. 4 - Tapis de judo, suivant les revendications 1 et 3, caractérisé en ce que la plaque de répartition de charge, réalisée en PVC, présente une densité comprise entre 1 300 Kgf/m3, et 1 700Kgf/m3, et est de préférence de l'ordre de 1 500 Kgf/m3. 5 - Tapis de judo, suivant les revendications 1, 3 et 4, caractérisé en ce que la plaque de répartition de charge, réalisée en PVC, est d'une épaisseur de l'ordre de 2 à 3 mm. 6 - Tapis de judo, suivant la revendication 1 et 2, caractérisé en ce que la couche de mousse d'élastomère de moindre épaisseur est constituée à partir d'une mousse agglomérée de polyuréthane ou d'une mousse noble de polyuréthane, tandis que la couche de plus grande épaisseur est constituée à partir d'une mousse de polyéthyléne. 7 - Tapis de judo, suivant les revendications 1, 2 et 6, caractérisé en ce que la mousse agglomérée de polyuréthane présente une densité comprise entre 250 Kgf/t3 et 300 Kgf/m3, et est de préférence de l'ordre de 280 Kgf/m3. 8 - Tapis de Judo, suivant les revendications 1, 2 et 6, caractérisé en ce que la mousse noble de polyuréthane présente une densité comprise entre 450 Kgf/m3 et 550 Kgf/m3, et est de préférence de l'ordre de 500 Kgf/m3. 9 - Tapis de Judo, suivant les revendications 1, 2 et 6, caractérisé en ce que la mousse de polyéthylène présente une densité comprise entre 20 Kgf/m3 et 40 Kgf/m3, et est de préférence del'ordre de 30 Kgf/m3. 10 - Tapis de Judo, suivant l'me quelconque des revendications 1, 2, 6 et 8, caractérisé en ce que l'épaisseur de l'une ou l'autre couche de polyuréthane est comprise entre 5 et 10 mm. 11 - Tapis de Judo, suivant l'use quelconque des revendications 1, 2, 6 et 9, caractérisé en ce que l'épaisseur de la mousse de polyéthylène est comprise entre 20 et 40 mm.